(57)【要約】シリコーン表面を下塗りするための、浸透剤、ラッカー、および水または水なしから成る混合物を使用し実行される、窓、ドア、光沢領域、衛生設備などの上のシリコーンジョイントを下塗りする方法であって、該混合物は使用の直前のみに該成分から製造され、該浸透剤は酸を含み、無水であり、水の存在下の酸性環境で、加水分解して二酸化ケイ素粒子を形成する二酸化ケイ素前駆体であり、そして該ラッカーが水で希釈可能な分散ラッカー塗料である方法。【特許請求の範囲】
【請求項１】
シリコーン表面を下塗りするための、浸透剤、ラッカー、および水または水なしから成る混合物を使用する、窓、ドア、光沢領域、衛生設備などの上のシリコーンジョイントを下塗りする方法であって、該混合物は使用の直前のみに該成分から製造され、該浸透剤は酸を含み、無水であり、水の存在下の酸性環境で加水分解して、二酸化ケイ素粒子を形成する二酸化ケイ素前駆体であり、そして該ラッカーは水で希釈可能な分散ラッカー塗料である方法。
【請求項２】
前記混合物は、
５−１５％の無水の注入および浸透剤、
６０−７５％の光沢ラッカー、および
２０−２５％の水
から成ることを特徴とする、請求項１に記載の方法。
【請求項３】
前記二酸化ケイ素前駆体はケイ酸テトラエチルである
ことを特徴とする、請求項１に記載の方法。
【請求項４】
前記混合物は、
１０％の無水の注入および浸透剤、
６８％の光沢ラッカー、および
２２％の水
から成ること特徴とする、請求項１に記載の方法。
【請求項５】
前記混合物は、
８０−９０％の水で希釈可能なアクリル樹脂、および
１０−２０％の無水の注入および浸透剤
から成ることを特徴とする、請求項１に記載の方法。
【発明の詳細な説明】
【技術分野】
【０００１】
本発明は、窓、ドア、光沢領域、衛生設備などの上のシリコーンジョイントを下塗りする方法に関する。
【背景技術】
【０００２】
本発明に照らし、ユーロチーム（Ｅｕｒｏｔｅａｍ）社は繰り返し適用に使用されるジョイントテープを供給している（ドイツ実用新案２０  ２０１５  ００６  ９０６）。これらのジョイントテープはシリコーンではなく、むしろポリウレタンから成る。ポリウレタンはあらゆる手段で上塗りできるけれども、ユーロチーム社のジョイントテープは例えば、コンクリート、石、その他に対する接着のために提供され、その後に塗装を被覆するためには提供されない。
【０００３】
これらの製品は決して本発明と比較し得る関係にない。その使用および適用範囲はまだ関係の無い分野にある。実際には、シリコーンジョイントは、窓、ドア、光沢領域、衛生設備、並びに、例えば車両および機械等の建設設備に既に存在する架設ジョイントである。
【０００４】
ドイツ特許１０  ２００８  ００２  ２５０  Ａ１は自動車のフロントガラスワイパーの、ワイパーブレードのワイパーゴムのための被覆剤を説明している。ワイパーゴムの代わりに、被覆材料を用いて他のエラストマー材料を処理することができる。ワイプ方法中の騒音発生を減らすまたは完全に変換するために被覆方法が行われる。被覆剤はテトラメトキシシランであり得る、少なくとも１つの樹脂成分を有する少なくとも１つのバインダーを含む。塗装システムを使用したその後の被覆方法は、この案件において開示されていない。
【０００５】
有限会社ヘックウォールシステムズ（ＨＥＣＫ  Ｗａｌｌ  Ｓｙｓｔｅｍｓ）、９５６１５、マルクトレドヴィッツからの技術資料のラジャシルＮＩＧ（Ｒａｊａｓｉｌ  ＮＩＧ）は、シリコーンベースの無溶媒の疎水性の注入、下塗りおよび浸透剤に関する。この薬剤はすなわちシリコーンジョイント用ではなく、開気孔および吸収性基材のために供給される。
【発明の概要】
【発明が解決しようとする課題】
【０００６】
本発明により処理される問題：既存の硬化したシリコーンジョイントが流れることなくおよび耐摩耗性に塗装されることを可能にする。
【課題を解決するための手段】
【０００７】
本発明によると、この問題は請求項１の特徴によって解決される。
【０００８】
次の利点が、とりわけ、達成される：この光沢剤（Ｌａｓｕｒ）は市場で見つけられるおよび市販されているほとんどの塗料システムに適合性がある。
【０００９】
適用の可能性は、窓、ドア、光沢領域、衛生設備、並びに建設設備の既存のシリコーンジョイントを、その後の被覆システムについて準備することにある。
【００１０】
現在、本発明による製品を使用して塗装する能力が提供されるため、アクリレートのような品質に劣るシーリングコンパウンドの代わりに、現在、シリコーンの形態の品質の高いシーリングコンパウンドが利用できる。
【００１１】
成分Ａ、例えばラジャシルＮＩＧなどの特定の浸透剤と、例えば水に希釈可能なアクリル樹脂または他の水に希釈可能な分散ラッカー塗料などの、光沢ラッカー（Ｌａｃｋｌａｓｕｒ）および水から成る成分Ｂとが、混合され、次いで直ちに処理される。該処理は、該混合物をプライマーとしてシリコーンジョイントに適用することにある。２４時間の乾燥時間の後、該プライマーは上塗りされ得る、すなわち、市販されている塗装システムを使い最後の塗装が行われ得る。
【００１２】
ドイツ特許１０  ２００８  ００２  ２５０  Ａ１とは対照的に、本発明は、騒音発生を減少させるための被覆ではなく、むしろそうでなければ、市販および水に希釈可能な分散塗料を使って上塗りすることができなかった基材を、下塗りすることに関する。
【００１３】
第１に、本発明は、１つの表面が他の表面上を動く時のきしみまたは他の騒音発生を避けるための被覆ではなく、むしろ水に希釈可能な分散ラッカー塗料を使用したその後の塗装のためにシリコーンジョイントを下塗りする方法に関する。
【００１４】
第２に、２００９年に発行されたボッシュからの特許出願ドイツ特許ＤＥ  １０  ２００８  ００２  ２５０  Ａ１にもかかわらず、現在まで、これに対する大きな需要があるのにもかかわらず、この種の解決策が市場または文献上で知られていない。
【００１５】
本発明の有利な実施形態は、従属請求項に明記されている。
【実施例】
【００１６】
以下、多数の実施例についてより詳細に説明する。
【００１７】
［実施例１］
塗装業者は、４階建ておよび１６の住宅用ユニットを有する既存のアパートを白色で上塗りするつもりである。該アパートは９６の窓を有している。したがって、灰色の窓にはシリコーンジョイントが約４００メートルある。建物にはさらに１５０メートルの灰色の伸縮ジョイントがある。したがって、建物にはシリコーンジョイントが５５０メートルある。
【００１８】
既存のシリコーンジョイントに上塗りをする可能性はない。現在、塗装業者は既存のジョイントを取り除き、白い塗料に適するようにそれらを取り替えるように別の会社に委託しなければならない。修復および再び継ぎ目に塗る費用は、およそ正価６，０００ユーロである。
【００１９】
もし、現在、本発明による製品が塗装業者によって使用されたら、既存のジョイントは上塗りすることができる。膨大な時間の節約に加えて、適した色のジョイントを供給するコストは現在、約正価７００ユーロ（約８ｍ２のジョイント塗装）になる。このように塗装業者および彼らの顧客はだいたい９０％のコストを削減する。
【００２０】
［実施例２］
乾式壁の建設業者は石膏壁被覆材の内装工事を委託されている。塗装業者の用意ができている彼の仕事を仕上げるために、乾式壁の建設業者は、天井と壁の接続ジョイントの継ぎ目に塗るために、従来通り、アクリル製のシーリングコンパウンドを使用する。しかしながら、乾式壁の建設業者はアクリルを使用して継ぎ目に塗ることの欠点を認識している。過去には、この上塗りされ得るシーリングコンパウンドを使用する時、彼は数か月または数年後に過剰膨張ために剥離が発生することにより、顧客が不満を言う状況を複数回、経験している。
【００２１】
原因は、アクリルが水分を多く含んでいるために収縮しやすいことにある。アクリレートのシーリングコンパウンドの膨張性もまた通常７％に制限されている。この技術的特性により、上記の問題が生じる。
【００２２】
しかしながら、もし現在、乾式壁の建設業者がシリコーンベースの高性能シーリングコンパウンドを接続ジョイントに導入すれば、シリコーンの高い運動吸収（約２５％およびそれ以上）のために、前述した剥離の問題が排除される。
【００２３】
乾式壁の建設業者または塗装業者は、その後、本発明による製品を使用するので、屋内および屋外のさまざまな建設段階で、さまざまな職人によって該製品が使用し得ることが示される。質の良い継ぎ目の塗りにより、苦情が減り、コストが抑えられ、満足のいく最終顧客が保証される。
＜製造＞
【００２４】
＜出発材料＞
成分Ａ：
シリコーンベースの無水の注入および浸透剤の形態の１０％のナノ浸透剤；
この特定のケースにおいて、これは、
トリメトキシ（２，４，４−トリメチルペンチル）シラン
ポリジメチルシロキサン
エタン酸
メタノールから成り、
および有限会社ヘックウォールシステムズ、９５６１５、マルクトレドヴィッツから商品名ラジャシルＮＩＧで入手可能である。
【００２５】
次の市販製品は代わりに使用できる。
・『ポロフィン（Ｐｏｒｏｆｉｎ）』
・『ボスティク  キーシー水平停止シーリング濃縮液（Ｂｏｓｔｉｋ  Ｋｉｅｓｅｙ  Ｈｏｒｉｚｏｎｔａｌｓｔｏｐｐ  Ｖｅｒｓｉｅｇｅｌｕｎｇｓｋｏｎｚｅｎｔｒａｔ）』
・『レムマーズ  キーソル  赤（Ｒｅｍｍｅｒｓ  Ｋｉｅｓｏｌ  ｒｏｔ）』
・『セレサイトＢＴ  ＣＯ  ８１石化物（Ｃｅｒｅｓｉｔ  ＢＴ  ＣＯ  ８１  Ｖｅｒｋｉｅｓｅｌｕｎｇ）』
・『チラン  マウトロール  ボルホフリュッヒ  フリュッシグ（ＴＩＬＡＮ  Ｍａｕｔｒｏｌ  Ｂｏｒｈｌｏｃｈ−Ｆｌｕｅｓｓｉｇ）』
・『ウェーバーテック  水平バリア  ＳＭＫ  シリコーンマイクロエマルジョン（ｗｅｂｅｒ．ｔｅｃ  Ｈｏｒｉｚｏｎｔａｌｓｐｅｒｒｅ  ＳＭＫ  Ｓｉｌｉｋｏｎｍｉｋｒｏｅｍｕｌｓｉｏｎ）』
・『ナノ  ストーンシーラント  ストーンプロテクト  ＳＰ５０００（Ｎａｎｏ  Ｓｔｅｉｎｖｅｒｓｉｅｇｅｌｕｎｇ  ＳｔｏｎｅｐｒｏｔｅｃＴ  ＳＰ５０００）』
【００２６】
成分Ｂ：
６８％の光沢ラッカー
２２％の水；
この特定のケースにおいて、これは、水に希釈可能なアクリル樹脂から成り、
および有限会社ビルケンス  ファルベ（Ｗｉｌｃｋｅｎｓ  Ｆａｒｂｅｎ）；２５３４８、グリュックシュタットから商品名Ｐホワイトラッカー２イン１シルクマット（Ｐ−Ｗｅｉｓｓｌａｃｋ  ２ｉｎ１  ｓｅｉｄｅｎｍａｔｔ）、ＳＰＷＭ  ９１１０で入手可能である。
【００２７】
１つの特定の特徴は、成分Ａ（浸透剤）と成分Ｂ（光沢ラッカー）との混合にある。特に周囲温度に応じて、混合した成分は数分後に凝固する。したがって、本発明によれば、成分は、使用直前に、必要な量に応じて混合される。このようにして、約２１℃を超える基準温度で約４５分の処理時間は達成され得る。
【００２８】
＜調製＞
上記の比率で十分に混合する。
製品は２成分から形成されているので、成分Ａおよび成分Ｂは現場および必要に応じて、使用説明書に従って使用者により混合される。
【００２９】
＜使用＞
均質な塊が形成されるまで、成分は共に独立して攪拌される。
【００３０】
下塗りされるシリコーン基材は、事前に現在の分離剤を除去しておかなければならない。
【００３１】
エマルジョンは表面に繰り返し適用される。２４時間の乾燥時間の後、最後の被覆を行うことができる。エマルジョンの繰り返しの適用は、目視検査の後、被覆がまだ十分でないことが判明した場合にのみ必要である。
【００３２】
本発明による製品は内側および外側の両方で使用できる。
＜試験＞
【００３３】
塗り重ねられたシリコーンジョイントの耐久試験を欧州の気象条件で実施したところ、良好な結果が得られた。
【００３４】
発明による製品および方法なしではシリコーンジョイントは上塗りすることができない。
【００３５】
すべての％の記号は重量％を意味すると理解されるべきである。
【００３６】
さらなる利点は、例えば、窓またはドアシステムの継ぎ目に塗るとき、成分が最後に異なる色の塗料を受け取るいずれの場合でも、シリコーンシーラントのために適した色に対して注意を払う必要がなくなることである。
【００３７】
アクリルのシーリングコンパウンドは、シリコーンと対照的に何の殺菌特性も有していないので湿った空間では完全に排除される。
【００３８】
シリコーンが混入した表面は、もはや熱心に清浄化する必要はない。それらは、本発明による製品を用いて、新しく被覆される準備をすることができる。
【００３９】
［実施例３］
成分Ａ：１３０ｍｌの１００％光沢ラッカー、この特定のケースでは、水に希釈可能なアクリル２０樹脂、例えば、有限会社ビルケンス  ファルベ、２５３４８、グリュックシュタットから商品名Ｐホワイトラッカー２イン１シルクマット、ＳＰＷＭ  ９１１０で入手可能、から成る。
【００４０】
成分Ｂ：２０ｍｌの無水注入の形態での１００％ナノ浸透剤およびシリコーンベースの浸透剤、例えば、有限会社ヘックウォールシステムズ、９５６１５、マルクトレドヴィッツから、商品名ラジャシルＮＩＧで入手可能。
【００４１】
［実施例４］
６０％の光沢ラッカーおよび４０％のフィルム形成ポリマー（例えば、ヘアジェルに含まれる）から成る一成分製品。
【００４２】
上記製品は使用前に攪拌するだけでよく、通常の塗料のように使用されるべきである。
【国際調査報告】
2021510178.tif 000002
2021510178.tif 000003
2021510178.tif 000004
2021510178.tif 000005
2021510178.tif 000006
2021510178.tif 000007